Brevet FR2949907A1 — publié le 20110311

B5039FR 1 La présente invention est relative à un procédé de préparation d'un matériau composite pour électrode positive à base de phosphate de fer, en particulier à base de LiFePO4, par extrusion, en présence d'eau ou d'un mélange d'eau et d'au moins un solvant hydromiscible, à l'électrode positive obtenue en mettant en oeuvre ce procédé et à ses applications. Elle s'applique au domaine de la fabrication des batteries Lithium Métal Polymère (LMP). Ce type de batterie se présente sous forme d'un assemblage de films minces enroulés (enroulement du motif suivant {électrolyte / cathode / collecteur / cathode / électrolyte / lithium} sur n tours ou de n films minces empilés (coupés et superposés, soit n empilements du motif pré-cité). Ce motif unitaire empilé / complexé a une épaisseur de l'ordre d'une centaine de micromètres. 4 feuilles fonctionnelles entrent dans sa composition : i) une électrode négative (anode) généralement constituée d'une feuille de lithium métallique ou d'un alliage de lithium, ii) un électrolyte composé d'un polymère (généralement du polyoxyéthylène (POE)) et de sels de lithium, iii) une électrode positive (cathode) composée d'un matériau actif d'électrode à base d'oxyde de métal (comme par exemple V2O5, LiV3O8, LiCoO2, LiNiO2, LiMn2O4 et LiNi0.5Mn0.5O2...) ou à base de phosphate de type LiMPO4 où M représente un cation métal sélectionné parmi le groupe Fe, Mn, Co, Ni et Ti, ou de combinaisons de ces cations, comme par exemple LiFePO4, de carbone et de polymère, et enfin iv) un collecteur de courant généralement constitué d'une feuille de métal et permettant d'assurer la connexion électrique. Les procédés de préparation de films fins de cathode pour batteries de type lithium consistent généralement à mélanger le matériau actif d'électrode, qui est habituellement sous forme pulvérulente, avec un matériau conducteur de l'électricité, tel que des particules de carbone ou de graphite ou un mélange des deux, et un liant polymère dans un solvant organique sous la forme d'une pâte homogène. Cette pâte est ensuite appliquée sur un collecteur de courant sous la forme d'un film fin puis le solvant organique est évaporé par chauffage. Le film d'électrode obtenu par ces procédés est généralement poreux et ne contient pas d'électrolyte. Ce film fin de cathode est ensuite assemblé avec les autres éléments de la batterie puis l'ensemble est saturé avec un électrolyte liquide conducteur ionique comprenant un sel de lithium. Le film poreux constituant la cathode est alors rempli par l'électrolyte afin de permettre les échanges ioniques entre la cathode et l'anode. D'autres procédés de préparation de films fins de matériau d'électrodes positives pour batteries solides au lithium (LMP) mettent en oeuvre un mélange B5039FR 2 incorporant un électrolyte constitué d'un polymère solvatant et d'un sel de lithium. Le mélange comprend le matériau actif d'électrode sous forme de particules, le matériau conducteur électronique, le polymère solvatant et le sel de lithium mélangé à un solvant organique sous la forme d'une pâte homogène pour électrode. Cette pâte est ensuite appliquée sur un collecteur de courant sous la forme d'un film ou d'un film fin, puis le solvant organique est évaporé par chauffage afin de former l'électrode. L'électrode positive ainsi obtenue présente une faible porosité dans la mesure où l'électrolyte est introduit initialement dans le matériau d'électrode avant l'évaporation du solvant et remplit les espaces existant entre les particules de matériau actif d'électrode. Ce film d'électrode positive est ensuite assemblé avec un séparateur solide conducteur ionique (électrolyte polymère) et une contre électrode négative pour former la batterie solide au lithium. Dans les deux cas, des solvants organiques sont utilisés pour diminuer la viscosité du mélange utilisé pour fabriquer la cathode et permettre l'application de la pâte d'électrode sous la forme d'un film fin sur le collecteur de courant. Les solvants organiques doivent ensuite être éliminés, le plus souvent par évaporation après chauffage, avant l'assemblage des différents composants de la batterie. Lorsque ce type d'électrode est fabriqué en quantité industrielle, ou par un procédé en continu, les solvants organiques évaporés doivent être récupérés de façon à ne pas polluer l'environnement. Les procédés de récupération des solvants organiques requièrent des installations spéciales de façon à prévenir le relargage de vapeurs de solvant dans l'environnement, ainsi que des équipements adaptés au stockage et à la manipulation de ces solvants en grandes quantités lors de leur utilisation. Le remplacement des solvants organiques utilisés au cours de ces procédés par un solvant non polluant tel que l'eau a déjà été envisagé, notamment dans la demande internationale WO 2004/045007. Selon ce procédé, on enduit un support avec une solution aqueuse renfermant un matériau actif d'électrode positive et un liant constitué d'un caoutchouc synthétique soluble dans l'eau en mélange avec un agent épaississant. Il est ensuite nécessaire de sécher le film déposé sur le support pendant une durée d'au moins 12 à 24 heures pour réduire la teneur en eau jusqu'à une valeur inférieure à 2000 ppm et de préférence inférieure à 50 ppm. Il n'est pas possible d'incorporer de sels de lithium à cette solution dans la mesure où ceux-ci, du fait de leurs propriétés hygroscopiques, auraient pour effet de retenir l'eau présente dans le film et d'augmenter encore la durée de l'étape de séchage nécessaire à l'élimination de l'eau après enduction de la solution aqueuse sur le support. Dans ce cas, le film obtenu est donc poreux pour pouvoir permettre son imprégnation ultérieure par un sel de lithium lors de l'assemblage avec les autres composants de la batterie et permettre l'échange ionique entre la cathode et B5039FR 3 l'anode. Le procédé décrit dans la demande internationale WO 2004/045007 n'est donc pas utilisable pour produire des batteries à base de lithium dans lesquelles il est requis d'incorporer le sel de lithium dans le matériau d'électrode positive avant son assemblage avec les autres composants de la batterie. Il est également possible de préparer des électrodes positives par extrusion en voie sèche (sans solvant). Dans ce cas, les différents composants entrant dans la composition du matériau d'électrode sont introduits dans une extrudeuse mono-vis ou bi-vis puis extrudés à travers une filière plate sur un support. Le mélange des différents composants du matériau d'électrode présente cependant une forte viscosité, ce qui limite généralement la teneur en matériau actif d'électrode qu'il est possible d'incorporer. Ainsi, dans le cas où du LiFePO4 est utilisé comme matériau actif d'électrode positive, le pourcentage maximal pouvant être incorporé dans le matériau final d'électrode est de 65 % environ, le plus souvent inférieur à 60 % par rapport au poids total à sec de l'électrode. Il n'est à cet égard généralement pas possible de recourir à une hausse de la température pour diminuer la viscosité du système pendant l'extrusion en raison de la nature même du polymère utilisé (polyéther) qui est thermosensible et serait dégradé. Par ailleurs, le primaire généralement obtenu, de quelques centaines de microns d'épaisseur, doit être laminé ou calandré pour obtenir un film d'électrode de quelques dizaines de microns, généralement 65 �m en fonction des applications recherchées. Cette étape de laminage ou de calandrage ne peut généralement pas s'effectuer directement sur le collecteur de courant en raison des trop fortes contraintes d'écrasement et de cisaillement liées à la viscosité, qui entraînent, le plus souvent, la casse du collecteur de courant (collecteur aluminium 2), en présence d'un solvant aqueux constitué d'eau déminéralisée ou distillée ou d'un mélange d'eau déminéralisée ou distillée et d'au moins un solvant hydromiscible représentant au maximum 30 % en masse de la masse totale B5039FR du solvant aqueux, ledit solvant aqueux représentant de 3 à 25 % environ en masse par rapport à la masse totale des ingrédients constituant le matériau composite, et à une température de 20 à 95°C. Le procédé conforme à l'invention présente les avantages suivants : - le solvant aqueux est utilisé comme additif pour faciliter l'extrusion en agissant comme un plastifiant abaissant la viscosité du mélange sans apport thermique, ce qui autorise une température d'extrusion basse, compatible avec l'utilisation de polymères thermosensibles (température d'extrusion de 20 à 95°C) ; - la modularité du profil de vis, du profil de température et des configurations d'alimentation permettent d'assurer la mise en oeuvre de différentes formulations et de panacher/nuancer les propriétés de la cathode ; - la réduction de la viscosité et de la température d'extrusion limitent les contraintes mécaniques et thermiques habituellement exercées en extrusion voie sèche pour fondre le matériau et enrober les charges. En conséquence il n'est pas indispensable d'ajouter des antioxydants dans le matériau composite d'électrode positive ; - il permet d'accéder à des cathodes ayant une teneur élevée en matériau actif, en général supérieure à 60 %, de préférence supérieure à 70 %, tout en limitant leur porosité et d'obtenir des films de cathode ayant une épaisseur inférieure à 100 �m, de préférence inférieure à 65 �m. Par rapport aux procédés de préparation de matériaux d'électrode par extrusion en voie sèche, le procédé conforme à l'invention présente les avantages suivants : - les contraintes générées par la mise en oeuvre de l'extrusion en voie sèche exercent généralement une action de dégradation sur le polymère ; ce qui peut, de plus, engendrer la formation de polluants susceptibles de perturber l'électrochimie in fine; - l'étape de mélange dans l'équipement d'extrusion s'effectue en ligne avec l'étape de laminage ou de calandrage du matériau composite extrudé sur le collecteur de courant ; - le laminage ou de calandrage direct du matériau extrudé sur le collecteur de courant permet d'assurer une cohésion et une interface de bonne qualité. Le procédé conforme à l'invention autorise le laminage ou de calandrage d'un film de cathode d'une épaisseur B5039FR 8 Selon une forme de réalisation préférée de l'invention, la quantité de solvant aqueux utilisée pendant l'étape d'extrusion varie de 8 à 15 % environ en masse par rapport à la masse totale des ingrédients constituant le matériau composite. Il est possible d'introduire le solvant aqueux dans l'extrudeuse soit en multi points, soit dans plusieurs zones distinctes, si l'on souhaite moduler les paramètres de malaxage. Une première phase de mélange peut s'effectuer sur une pâte encore relativement visqueuse, pour intensifier le mélange dispersif et distributif ; d'autres phases successives d'introduction peuvent ensuite être réalisées, ce qui permet d'abaisser progressivement la viscosité pour poursuivre en douceur le malaxage du mélange. De façon générale, il est possible de moduler la viscosité de la pâte de cathode en fonction du procédé, de la formulation et des propriétés recherchées en jouant sur le pourcentage de solvant aqueux introduit dans la bivis. Pour des mélanges types testés à une température de 70°C, les viscosités sont de l'ordre 500 à 1000 Pa.s pour un taux de cisaillement d'environ 500 s-1, de 100 à 500 Pa.s pour un taux de cisaillement de l'ordre de 1000 s-1 et généralement inférieures à 250 Pa.s pour un taux de cisaillement > 2000 s-1 (ce qui révèle un comportement thixotropique, autrement dit que la viscosité décroît avec le taux de cisaillement). Ces mesures de viscosité ont été réalisées un rhéomètre capillaire bicanal vendu sous la RH 2200 � par la société Rosand, permettant d'intégrer les corrections de Bagley et Rabinowitch. L'introduction de la solution aqueuse en une quantité déterminée peut se faire également gravimétriquement dans la ou les zones adaptées de l'extrudeuse. Selon une forme de réalisation préférée de l'invention, un dispositif de montée et de stabilisation de la pression est positionné en sortie de l'extrudeuse, avant la filière pour assurer le franchissement de la filière, et l'obtention d'un primaire régulier. A titre de tels dispositifs, on peut par exemple mentionner les extrudeuses monovis de reprise et les pompes d'extrusion à engrenage (pompe à � melt �). Selon une forme de réalisation de l'invention, on utilise une extrudeuse monovis de reprise ayant un profil de température de 20 à 95°C. La vitesse de rotation sera à adapter en fonction du débit et de la taille de la monovis selon les connaissances générales de l'homme du métier. Ensuite, une filière, généralement cylindrique ou plate, placée en aval du dispositif de montée et de stabilisation de pression en fin de ligne d'extrusion, présente l'extrudât à l'entrée du dispositif de laminage ou de calandrage. Selon la présente invention, on préfère l'utilisation d'une filière plate dont la forme se B5039FR 9 rapproche de la géométrie du produit final (électrode positive) et favorise l'obtention d'une laize stable. L'extrudât sortant de la filière est ensuite laminé ou calandré sur le collecteur de courant. Pour résoudre le problème éventuel du collage de la cathode sur les cylindres, on peut utiliser un film protecteur qui défile à la vitesse du laminage ou du calandrage (par exemple un film de polypropylène (PP), de polyéthylène téréphtalate (PET) ou des films plastiques dotés d'une fonction antiadhérente. Cette pellicule est ensuite retirée avant l'opération de séchage. Il est possible de recycler plusieurs fois cette pellicule qui est peu sollicitée mécaniquement et thermiquement lors de l'étape de laminage ou de calandrage. Une solution alternative consiste à utiliser une courroie antiadhérente qui défile sur le cylindre en contact avec l'extrudat. Il est également possible de recourir à des cylindres en matière antiadhésive ou bénéficiant de revêtements antiadhésifs compatibles avec la qualité d'état de surface recherché du produit final. Dans une forme de réalisation préférée de l'invention, la filière est positionnée à proximité du lamineur. L'extrudât ou primaire de quelques centaines de microns d'épaisseur est laminé ou calandré à l'épaisseur requise pour obtenir l'épaisseur cible une fois le matériau composite séché. L'équipement de laminage ou de calandrage est réglable en température, entrefer, force d'appui. Selon une forme de réalisation préférée de l'invention, l'étape de laminage ou de calandrage est réalisée à l'aide d'un équipement de laminage ou de calandrage constitué de 2 cylindres tournant en sens inverse. Chaque cylindre peut-être individuellement régulé en température dans une plage de 15 à 95°C. La vitesse linéaire dépend du débit matière en entrée, de la laize et de l'épaisseur du produit ciblé. L'optimisation de la distance entre la filière et l'équipement de laminage ou de calandrage permet de gérer l'introduction de l'extrudât entre les cylindres et le comportement stabilisé de la laize finale. Dans une forme de réalisation préférée de l'invention, le temps de séjour de l'eau dans le matériau composite est minimisé, notamment pour éviter la dégradation du matériau actif à base de phosphate de fer. Il est également nécessaire de minimiser le temps de séjour de l'eau lorsque le matériau composite extrudé non séché est en contact avec le collecteur de courant pour éviter certains phénomènes de corrosion susceptibles de se produire en présence d'eau sur certains collecteurs en fonction de leur revêtement. C'est pourquoi l'étape de séchage est de préférence effectuée en ligne, afin de préserver l'intégrité du produit et d'optimiser sa qualité mais aussi pour répondre aux impératifs de cadence industrielle. B5039FR 10 Selon le procédé conforme à l'invention, les différents ingrédients constituant le matériau composite sont ajoutés directement dans l'extrudeuse (il n'est pas nécessaire de recourir à des préparatifs particuliers ou à la préparation de mélanges préalables). Les ingrédients entrant dans la composition du matériau composite d'électrode peuvent ainsi être introduits dans l'extrudeuse sous la forme d'un mélange contenu dans un seul doseur pondéral ou volumétrique, ou bien être répartis, à un ou plusieurs, dans des doseurs pondéraux ou volumétriques différents disposés en série les uns par rapport aux autres. Alternativement à l'alimentation gravimétrique, il est également possible de connecter un ou plusieurs de ces doseurs sur un ou plusieurs gaveurs latéraux arrimés à l'extrudeuse et permettant d'acheminer la ou les matières premières désirées dans l'extrudeuse. Ce type de périphérique est couramment utilisé en extrusion pour assurer l'introduction régulière de produits éventuellement difficiles à doser gravimétriquement. Selon une forme de réalisation préférée de l'invention, le matériau actif d'électrode positive, le polymère hydrosoluble et le matériau conférant des propriétés de conduction électronique sont chacun contenus dans des doseurs différents et introduits successivement et/ou simultanément dans les différentes zones choisies de l'extrudeuse, en aval ou en amont de la zone d'introduction du solvant aqueux. L'introduction, en quantité déterminée, du solvant aqueux peut se faire gravimétriquement dans la ou les zones adaptées de l'extrudeuse. Le solvant aqueux est de préférence injecté directement dans l'extrudeuse, au moyen d'une pompe d'injection liquide. Selon une forme de réalisation préférée de l'invention, l'extrusion est réalisée à un débit de 2 à 200 kg du mélange des ingrédients (matières sèches) entrant la composition du matériau d'électrode par heure. Ainsi, et à titre d'exemple, pour un un débit d'ingrédients secs de 100 kg/h dans lequel on ajoute environ 12 % en masse de solvant aqueux, le débit total (ingrédients sec + solvant aqueux) est alors d'environ 113,6 kg/h. Le matériau actif d'électrode est de préférence du LiFePO4 se présentant sous la forme de particules nues ou comportant un revêtement carboné. Dans ce dernier cas, il n'est pas nécessaire d'ajouter un matériau conférant des propriétés de conduction électronique au mélange des ingrédients entrant dans la composition du matériau composite, ou alors dans une moindre quantité, du fait de la présence de carbone à la surface des particules de LiFePO4. B5039FR 11 Le matériau actif d'électrode représente de préférence de 60 à 85 % en masse environ, et encore plus préférentiellement de 70 à 80 % en masse environ de la masse totale des ingrédients entrant dans la composition du matériau composite à l'état sec. Le polymère hydrosoluble utilisable selon l'invention se présente de préférence sous la forme de poudre, de granulés ou d'une dispersion aqueuse. Il est de préférence choisi parmi les polyéthers tels que les polymères, copolymères et terpolymères de polyoxyéthylène (POE), polyoxypropylène et polyoxybutylène. Ce polymère représente de préférence de 10 à 30 % en masse environ et encore plus préférentiellement de 15 à 25 % en masse environ, par rapport à la masse totale des ingrédients entrant dans la composition du matériau composite à l'état sec. Le matériau conférant des propriétés de conduction électronique peut être du carbone, de préférence choisi parmi les noirs de carbone tels que le noir d'acétylène, les noirs de carbone à haute surface spécifique tels que le produits vendus sous la dénomination Ketjenblack� EC-600JD par la société AKZO NOBEL, des nanotubes de carbone, du graphite, ou des mélanges de ces matériaux. Il peut également s'agir d'une dispersion aqueuse de noir de carbone ou de graphite tel que le produit vendu sous la dénomination commerciale Electrodag� EB-012 par la société ACHESON. Selon l'invention, le matériau conférant des propriétés de conduction électronique représente de préférence de 0 à 10 % en masse environ lorsque des carbones de faible surface spécifique sont utilisés (à titre indicatif, surface spécifique inférieure à 200 m2/g) ou entre 0 et 2,5 % en masse environ lorsque des carbones de haute surface spécifique sont utilisés (à titre indicatif, surface spécifique supérieure à 1000 m2/g), lesdits pourcentages étant exprimés par rapport à la masse totale des ingrédients entrant dans la composition du matériau composite à l'état sec. Le pourcentage de carbone est à moduler en fonction du taux de carbone déjà éventuellement compris dans les particules de LiFePO4. L'utilisation de particules de LiFePO4 suffisamment enrobées de carbone permettrait de s'affranchir de la nécessité d'ajouter une charge carbonée. A l'inverse l'utilisation de particules nues de LiFePO4 nécessite généralement d'incorporer un matériau conducteur. Pour fonctionner électro-chimiquement, le matériau composite d'électrode positive doit renfermer au moins un matériau conférant des propriétés de conduction ionique. Ce matériau peut être un sel de lithium choisi notamment parmi LiAlC14, Li2Al2C16O, LiC1O4, LiPF6, LiAsF6, LiBF4, LiCF3SO3, LiSbF6, B5039FR 12 LiSbC16, Li2TiC16, Li2SeC16, Li2B10Cho, Li2B12C112, LiBOB, LiBETI, LiFSI, et LiTFSI. La teneur finale en sel de lithium varie de préférence de 3 à 10 % environ en masse, et encore plus préférentiellement de 4 à 8 % environ en masse par rapport à la masse totale du matériau composite d'électrode après séchage du film. Selon une première variante de l'invention, le sel de lithium est ajouté aux ingrédients entrant dans la composition du matériau composite de l'électrode lors de l'étape d'extrusion. Dans ce cas, il s'agit d'un sel hydrosoluble et non hydrolysable (contre ion stable dans l'eau), tel que LiTFSI, LiC1O4 ou LiBETI. Selon une forme de réalisation particulière et préférée du procédé de l'invention, le solvant aqueux utilisé lors de l'étape d'extrusion renferme alors ledit sel de lithium en solution. L'introduction d'un solvant aqueux comprenant un sel de lithium présente l'avantage de limiter les inconvénients liés à la manipulation de sel en poudre (risques de contamination et produit collant / déliquescent en atmosphère non anhydre). Selon une deuxième variante de l'invention, le sel de lithium est incorporé a posteriori dans le matériau composite de l'électrode, c'est-à-dire après l'étape de séchage du film, par diffusion depuis un électrolyte après mise en contact de ce dernier à la surface du film d'électrode. Selon l'invention, l'étape de laminage ou de calandrage est effectuée directement sur une au moins des deux faces d'un collecteur de courant, par application du matériau composite extrudé en sortie de la filière. Cette étape de laminage ou de calandrage est de préférence effectuée à une température de 20 à 95°C, et encore plus préférentiellement de 30 à 70°C. Le film du matériau composite appliqué sur le collecteur de courant présente de préférence une épaisseur inférieure ou égale à 100 �m environ, et encore plus préférentiellement inférieure ou égale à 65 �m environ. Le collecteur de courant pour l'électrode positive est généralement constitué d'une feuille d'aluminium d'une épaisseur allant de 4 �m à 30 �m, préférentiellement de 5 à 15 �m, possédant en outre des couches de protection anticorrosion sur chacune des faces en contact avec le matériau composite d'électrode, pour éviter toute réaction chimique au contact de ses constituants, notamment avec le sel de lithium que celui-ci fasse partie des ingrédients introduits dans la bi-vis de l'extrudeuse ou qu'il soit ajouté ultérieurement lors de l'assemblage des différents composants de la batterie. Cette couche de protection anticorrosion peut par exemple être constituée d'une laque conductrice B5039FR 13 électroniquement, chimiquement inerte vis-à-vis des composants de la cathode, ou bien d'un revêtement chimiquement inerte vis-à-vis des composants de la cathode comme par exemple une couche d'or ou une couche de nitrure de titane. L'étape de séchage du film appliqué sur le collecteur de courant est de préférence effectuée en ligne. Elle a pour but d'éliminer l'eau utilisée lors de l'étape d'extrusion présente dans le film. Différentes techniques de séchage du film, classiques dans le domaine et bien connues de l'homme de l'art, peuvent être utilisées, éventuellement en combinaison, lors de l'étape de séchage. Parmi de telles techniques, on peut notamment mentionner la conduction thermique, la convection thermique et le rayonnement. Selon une forme de réalisation préférée du procédé conforme à l'invention, le séchage du film appliqué sur le collecteur de courant (feuille) est effectué par convexion dans un four de séchage intégrant la technique de flottaison horizontale (auto-sustentation), c'est-à-dire dans un four de séchage disposant de lames d'air supérieures et inférieures disposées en série les unes par rapport aux autres permettant d'assurer la sustentation de la feuille, également dénommé tunnel de séchage. Dans ce cas, le collecteur de courant supportant le film de matériau composite introduit dans le four est auto supporté, c'est-à-dire qu'il est maintenu à une altitude donnée dans le four par les lames d'air orientées alternativement vers la surface inférieure et la surface supérieure du film. Ces lames d'air sont émises par des buses de soufflage disposées alternativement de part et d'autre du film afin d'assurer la sustentation de la feuille sans aucun contact mécanique avec les buses et/ou les autres parties mécaniques du four. Un tel four est généralement constitué de différentes zones individuellement régulées en température et permettant de créer un profil de température de l'air de séchage, ainsi que d'adapter la vitesse de l'air par réglage de la pression / débit de soufflage au niveau des buses. Le film circule dans le four à la vitesse de laminage ou de calandrage fixée pour un débit donné et un format de cathode donné. L'eau est éliminée du film par convection thermique forcée. Un système de déshumidification peut également être intégré au four, de façon assécher l'air en entrée du sécheur afin d'optimiser la capacité d'absorption d'eau de l'air. A titre d'exemple, on peut notamment utiliser un tunnel de séchage comportant plusieurs zones distinctes de séchage de quelques mètres de long chacune et dans lequel, l'air est chauffé. De manière générale, la température de l'air peut varier de 60°C à 200°C, et la vitesse de soufflage de l'air issu des buses est de l'ordre de 25 à 50 m/s dans chacune des zones. Dans chaque zone de température, la vitesse de circulation de l'air peut être spécifiquement fixée de B5039FR 14 façon à éliminer une quantité maximale de molécules de solvant aqueux présentes dans le film sans entraîner sa déformation et sans créer de porosité. Chacune de ces zones provoque l'élimination d'une quantité de plus en plus importante de solvant aqueux jusqu'à l'obtention d'un film substantiellement sec, c'est-à-dire d'un film contenant moins de 1000 ppm, et encore plus préférentiellement moins de 600 ppm d'eau. Le tunnel de séchage peut bien sûr comporter plus ou moins de zones de séchage en fonction de sa géométrie et de sa longueur utile, et des paliers de température nécessaires au bon séchage du film. L'électrode positive obtenue selon le procédé décrit précédemment constitue un autre objet de l'invention. Elle est caractérisée en ce qu'elle se présente sous la forme d'un film d'un matériau composite dans lequel le matériau actif d'électrode est un matériau à base de phosphate de fer, de préférence du LiFePO4, et en ce que : - la teneur en matériau actif d'électrode est supérieure à 60 %, de préférence supérieure à 70 % en masse par rapport à la masse totale de l'électrode à l'état sec, - son épaisseur est inférieure à 100 �m, de préférence inférieure à 65 �m, - sa porosité est inférieure à 3 %, de préférence inférieure à 1%, - sa teneur en eau est inférieure à 1000 ppm, de préférence inférieure à 600 ppm. L'électrode conforme à l'invention peut être déclinée en plusieurs largeurs variant typiquement des plus petites largeurs, c'est-à-dire de l'ordre du centimètre, jusqu'à des valeurs pouvant être supérieures à 700 mm. En effet, la mise en oeuvre du procédé conforme à la présente invention permet d'atteindre des largeurs importantes, supérieures aux largeurs généralement réalisables selon les procédés connus de l'art antérieur, et ce sans que l'on observe une altération rédhibitoire des caractéristiques intrinsèques de l'électrode positive. L'invention a pour objet l'utilisation d'une électrode positive telle définie précédemment, pour la fabrication d'une batterie au lithium, en particulier d'une batterie LMP. Enfin, l'invention a également pour objet une batterie au lithium comportant au moins une électrode positive, une électrode négative, un électrolyte et un collecteur de courant, caractérisée en ce que l'électrode positive est une électrode telle que définie précédemment. La présente invention est illustrée par l'exemple de réalisation suivant, auquel elle n'est cependant pas limitée. EXEMPLES B5039FR 15 Exemple 1 : Préparation d'une électrode positive selon le procédé de l'invention Dans cet exemple, on a préparé une électrode positive selon le procédé conforme à l'invention, à un débit de 10 kg/h, en utilisant une extrudeuse bi-vis corotative équipée de plusieurs doseurs pondéraux, dont un connecté sur un gaveur latéral, ainsi que d'une pompe d'injection liquide, une monovis de reprise couplée à une filière plate, une unité de laminage sur un collecteur de courant et un tunnel de séchage. Le montage utilisé est représenté sur la figure 1 annexée sur laquelle une extrudeuse bi-vis (1) de 1,1 mètre de long, comportant 10 zones et ayant un diamètre de 25 mm est alimentée en ingrédients secs par des doseurs pondéraux (2a, 2b, 2c), et en solvant aqueux (eau déminéralisée + LiTFSI) par une pompe à injection liquide (3), l'extrudeuse (1) est couplée à une monovis de reprise (4) ayant un diamètre de 30 mm, elle-même équipé d'une filière plate (5), débouchant sur un poste de laminage (6) et aboutissant à un four de séchage par convexion forcée (7). L'électrode positive a été préparée en introduisant dans le doseur (2a) un copolymère Poly (Ethylene Oxide-Butylene Oxide) sous forme de granulés vendu sous la dénomination commerciale HQSEB par la société DKS DAI-ICHI KOGYO SEIYAKU, dans le doseur (2b) des particules de carbone à haute surface spécifique vendues sous la dénomination commerciale Ketjen Black EC-600 JD par la société AKZO NOBEL et dans le doseur (2c) connecté sur le gaveur latéral, des particules de LiFePO4. Les débits des doseurs pondéraux ont été réglés de manière à obtenir, après mélange dans l'extrudeuse et avant séchage, un matériau composite extrudé renfermant 16,4 % en masse de polymère, 1,3 % en masse de particules de carbone et 65,1 % en masse de LiFePO4. Le contenu de doseurs (2a), (2b) et (2c) a été introduit successivement dans la bi-vis (la et lb). De l'eau déminéralisée renfermant 30 % en masse de LiTFSI a également été introduite au moyen de la pompe d'injection liquide (3) dans la bi-vis (lc), en une quantité suffisante pour obtenir, après mélange de l'ensemble des ingrédients dans la bi-vis de l'extrudeuse (1), un matériau composite extrudé renfermant 10 % en masse d'eau. Le débit total à sec a été réglé à 10 kg/h, soit à un débit d'environ 11,1 kg/h en tenant compte de la masse d'eau injectée. L'extrusion a été réalisée à une température de 80°C avec une vitesse de rotation de la bi-vis de l'ordre 220 tours/min. Le matériau composite résultant de l'extrusion a ensuite été repris par la monovis de reprise (4), à une vitesse de 25 tours/min et à une température de 80°C, pour être acheminé jusqu'à la filière plate (5) avant l'étape finale de laminage (6) au cours de laquelle le mélange B5039FR 16 extrudé a été laminé sur un collecteur de courant constitué d'une feuille d'aluminium de 15 �m d'épaisseur, revêtue sur chaque face d'une laque protectrice conductrice électronique ayant une épaisseur de 2 �m et constituée de 30 % en masse de noir d'acétylène et de 70 % en masse de polyfluorure de vinylidène/hexafluoropropylène (PVDF/HFP), à une vitesse de laminage de 4,5 m/min. Le film de matériau extrudé appliqué sur le collecteur de courant a ensuite été séché en ligne pour éliminer l'eau par passage dans un four de séchage (7) de longueur utile 6 mètres par convection forcée avec un débit d'air sec de séchage de point de rosée -30°C de l'ordre de 120 m3/h circulant à contre courant à une température de 130°C. On a ainsi obtenu une électrode positive, déposée directement sur un collecteur de courant, ladite électrode se présentant sous la forme d'un film fin de matériau composite ayant une épaisseur de 62 � 2 �m, une porosité inférieure à 1,5 %, une largeur de 250 � 1 mm et une teneur en eau inférieure à 600 ppm. Un cliché pris en microscopie électronique à balayage (MEB) est représenté sur la figure 2 annexée (grossissement x 1000). Ce cliché montre que le film d'électrode présente des bords de bonne qualité et d'une épaisseur régulière. Par ailleurs, et afin de valider l'absence de dégradation du polymère utilisé lors de la préparation de l'électrode, des mesures de viscosité en solution ont été effectuées sur le polymère HQSEB avant extrusion. Les étapes du protocole opératoire comprennent la dissolution du polymère en présence de sel de lithium dans l'eau à 1 % massique (18 h à 40°C sous agitation douce dans un bain-marie), la filtration sur filtre papier de type �Durieux � sans cendres, filtration dite rapide� et la mesure de la viscosité cinématique sur un ensemble de viscosimétrie de la marque Schott� constitué d'un tube capillaire ubbelohde (série Ic, K-0.03 étalonné) placé dans un bain thermostaté (Schott� modèle CT32) à 30°C sur un socle muni de capteurs optiques connectés à un enregistreur de temps (Schott� Gerte type AVS 310) permettant de mesurer avec précision le temps de descente d'un volume précis spécifique de la solution à travers le capillaire de diamètre spécifique connu. La viscosité a été déduite du temps de mélange en utilisant la loi de Poiseuille. Une viscosité de 7 � 0.1 mm2/s a été obtenue avant extrusion. La même analyse a été conduite sur le polymère issu d'un échantillon du film de cathode extrudé après une première étape de dissolution de la cathode (18 h à 40°C sous douce agitation dans un bain-marie) pour obtenir une solution de 1 % massique en polymère au final, une seconde étape de séparation des charges (matière active et chargée carbonée) par centrifugation (20 minutes à 350 tours / B5039FR 17 minute) et une étape de filtration (sur filtre DURIEUX � avant introduction de la solution dans le tube ubbelohde. Une viscosité de 6,8 � 0,1 mm2/s a été obtenue après extrusion, ce qui démontre que le procédé d'extrusion conforme à l'invention ne dégrade pas le polymère entrant dans la composition du mélange utilisé pour la fabrication de l'électrode. Exemple 2 : Préparation d'une électrode positive selon le procédé de l'invention Dans cet exemple, on a préparé une électrode positive selon le procédé conforme à l'invention, à un débit de 100 kg/h, en utilisant une extrudeuse bi-vis corotative équipée de plusieurs doseurs pondéraux, dont un connecté sur un gaveur latéral, ainsi que d'une pompe d'injection liquide, une monovis de reprise couplée à une filière plate, une unité de laminage sur un collecteur de courant et un tunnel de séchage. Le montage utilisé est similaire à celui de l'exemple 1. L'électrode positive a été préparée en introduisant dans le doseur (2a) un copolymère Poly (Ethylene Oxide-Butylene Oxide) sous forme de granulés vendu sous la dénomination commerciale HQSEB par la société DKS DAI-ICHI KOGYO SEIYAKU, dans le doseur (2b) des particules de carbone haute surface spécifique vendues sous la dénomination commerciale Ketjen Black EC-600 JD par la société AKZO NOBEL et dans le doseur (2c) connecté sur le gaveur latéral, des particules de LiFePO4. Les débits des doseurs pondéraux ont été réglés de manière à obtenir, après mélange dans l'extrudeuse et avant séchage, un matériau composite extrudé renfermant 16,4 % en masse de polymère, 1,3 % en masse de particules de carbone et 65,1 % en masse de LiFePO4. Le contenu des doseurs (2a), (2b) a été introduit successivement dans la bi-vis par gravité (la et lb). Le contenu du doseur 2c a été introduit dans la bivis via un gaveur latéral. De l'eau déminéralisée renfermant de 15 à 40 % en masse de LiTFSI a également été introduite au moyen de la pompe d'injection liquide (3) dans la bi-vis (lc), en une quantité suffisante pour obtenir, après mélange de l'ensemble des ingrédients dans la bi-vis de l'extrudeuse (1), un matériau composite extrudé renfermant de 8 à 16 % en masse d'eau. Le débit total à sec a été réglé à 100 kg/h, soit à un débit d'environ 108 à 119 kg/h en tenant compte de la masse d'eau injectée. L'extrusion a été réalisée à une température de 65°C avec une vitesse de rotation de la bi-vis de l'ordre de 180 tours/min. Le matériau composite résultant de l'extrusion a ensuite été repris par la monovis de reprise (4), à une vitesse de 24 tours/min et à la température 65°C, pour être acheminé jusqu'à la filière plate (5) avant l'étape finale de laminage (6) au cours de B5039FR 18 laquelle le mélange extrudé a été laminé sur un collecteur de courant constitué d'aluminium d'une épaisseur de 12 �m et revêtu d'une laque protectrice conductrice électronique de 2 �m d'épaisseur sur chaque face identique à celle décrite dans l'exemple 1 ci-dessus, à une vitesse de laminage de 35 m/min. Le film de matériau extrudé appliqué sur le collecteur de courant a ensuite été séché pour éliminer l'eau par passage en flottaison horizontale dans un tunnel de séchage (7) d'une longueur comprise entre 30 et 50 m, avec des vitesses d'air soufflé par les buses inférieures et supérieures de 30 à 60 m/s, en appliquant des températures de 60 à 180°C selon la position des zones. On a ainsi obtenu une électrode positive, déposée directement sur un collecteur de courant, ladite électrode se présentant sous la forme d'un film fin de matériau composite ayant une épaisseur de 52 � 2 �m (échantillon mesuré en laboratoire à l'aide d'un palpeur micrométrique de la marque MITUTOYO �, une porosité inférieure à 2,5 %, une largeur de 380 � 1,5 mm et une teneur en eau inférieure à 600 ppm. Une mesure en ligne d'épaisseur qui effectue une référence 0 sur le système collecteur de courant afin d'apprécier l'épaisseur de la première face de cathode post séchage a confirmé l'épaisseur moyenne de 52 �m � 21um. La mesure d'épaisseur en ligne a été réalisée par un dispositif optique de type barrage LED Keyence � de référence LS 7030 fonctionnant en � travelling � (baladage sens travers afin d'analyser la laize complète). La porosité a été mesurée par la technique classique masse / volume permettant de déduire la densité vraie du produit ; des mesures réalisées sur un pycnomètre à hélium de la marque Micromeritics AccuPyc 1330 ont pu confirmer les faibles valeurs de porosité. Les mesures de densité réelle réalisées attestent du faible niveau de porosité du produit final. Des observations MEB de surface et dans la tranche ont permis de confirmer ces caractéristiques (non représentées). Il n'a pas été observé de pores en surface, ni de lacunes dans les échantillons examinés. Un système de détection de défauts en ligne (caméra linéaire haute définition 4096 pixels AVIIVA � réf. SM2 avec logiciel INCORE Systems �) a permis également, tout au long de la production, de surveiller la qualité du film (absence de corps étrangers, griffures, pores...) et de contrôler en ligne la laize de la cathode et les débordements de collecteur. La valeur moyenne de 380 � 1,5 mm est issue de ce système de mesure. La deuxième face de cathode a été extrudée et processée selon les mêmes paramètres sur la face libre du précédent système {collecteur de courant / cathode première face}. On a ainsi obtenu un collecteur de courant revêtu d'un film B5039FR 19 d'électrode positive sur chaque face, ayant une épaisseur globale de 120 � 4 �m (incluant chacune des faces de cathode, le collecteur de courant et ses couches de protection), une porosité inférieure à 1,5%, une largeur de 380 � 1,5 mm et une teneur en eau inférieure à 500 ppm. Une mesure en ligne d'épaisseur qui effectue cette fois une référence 0 sur le premier système collecteur de courant / cathode afin d'apprécier l'épaisseur spécifique de la deuxième face de cathode post séchage a fourni une épaisseur statistique moyenne de 52 �m � 21um. Exemple 3 : Préparation d'une batterie au lithium Dans cet exemple, on a préparé une batterie au lithium contenant : - l'électrode positive fabriquée dans l'exemple 2 précédent, - un électrolyte constitué d'un film bicouche comme décrit dans la demande de brevet FR-A-2 881 275, c'est-à-dire un film constitué d'un premier film de 10 �m en contact avec la cathode et contenant, en masse, 38 % de polyoxyde d'éthylène (POE), 53 % de PVDF/HFP, 9 % de LiTFSI et d'un second film de 10 �m en contact avec le lithium contenant 70% de POE, 2,2 % de PVDF/HFP, 17,8% de LiTFSi et 10% de MgO. - un film de lithium ayant une épaisseur de 70 �m comme électrode négative, et - un collecteur de courant en aluminium. L'assemblage de ces éléments a été réalisé par bobinage. On a fait fonctionner la batterie avec un régime de C/2 à la décharge et un régime de C/4 à la charge, en imposant une tension comprise entre 3,6 V et 2,5 V aux bornes. Les courbes tension = f(capacité) obtenues (non représentées) étaient normales et ne présentaient aucun défaut lié au procédé. La durée de vie constatée a été de 1308 cycles (la fin de vie correspond à une perte de 20 % de la capacité initiale de la batterie) ce qui est largement supérieur à l'objectif fixé qui était de 1000 cycles. Il apparaît donc que l'utilisation du procédé de préparation de film d'électrode positive conforme à l'invention n'entraine pas de baisse de performances des batteries utilisant ce film. REVENDICATIONS1. Procédé de préparation d'une électrode positive constituée d'un matériau composite comprenant les ingrédients suivants : - au moins un matériau actif d'électrode positive choisi parmi les matériaux à base de phosphate de fer, - au moins un polymère hydrosoluble et ayant des propriétés de conduction ionique en présence d'un sel de lithium ; et - éventuellement au moins un matériau conférant des propriétés de conduction électronique, ledit procédé comportant au moins une étape de mélange, par extrusion, des ingrédients du matériau composite pour obtenir un matériau composite extrudé, au moins une étape de mise en forme du matériau extrudé au travers d'une filière, au moins une étape de laminage ou de calandrage du matériau composite extrudé sous la forme d'un film d'électrode positive sur un collecteur de courant, et au moins une étape de séchage du film d'électrode positive appliqué sur le collecteur de courant, ledit procédé étant caractérisé en ce que l'étape d'extrusion est réalisée au moyen d'un comalaxeur, d'une extrudeuse bi-vis, ou d'une extrudeuse multivis, en présence d'un solvant aqueux constitué d'eau déminéralisée ou distillée ou d'un mélange d'eau déminéralisée ou distillée et d'au moins un solvant hydromiscible représentant au maximum 30 % en masse de la masse totale du solvant aqueux, ledit solvant aqueux représentant de 3 à 25 % environ en masse par rapport à la masse totale des ingrédients constituant le matériau composite, et à une température de 20 à 95°C. 2. Procédé selon la revendication 1, caractérisé en ce que l'étape d'extrusion est conduite à une température de 35 à 80°C. 3. Procédé selon la revendication 1 ou 2, caractérisé en ce que l'étape d'extrusion est réalisée au moyen d'une extrudeuse bi-vis. 4. Procédé selon la revendication 3, caractérisé en ce que la bi-vis de l'extrudeuse est une bi-vis corotative. 5. Procédé selon la revendication 4, caractérisé en ce que l'extrudeuse bi-vis comporte un fourreau sectionnel, modulaire constitué d'une dizaine de blocs successifs, individuellement régulés à une température spécifique choisie et dans lesquels tournent deux vis parallèles, un moto-réducteur à vitesse variableB5039FR 21 entraînant les vis, un ou plusieurs dispositifs d'alimentation à débits variables destinés à alimenter l'extrudeuse avec les ingrédients entrant dans la composition du matériau composite d'électrode, un système d'introduction du solvant aqueux liquide, et éventuellement un ou plusieurs dispositifs de gavage latéral, ladite extrudeuse bivis étant en outre munie de différents puits d'alimentation, d'un ou de plusieurs ensembles fourreaux spécifiques dédiés à la connexion éventuelle de la ou des buses d'injection liquide, et éventuellement d'un ou de plusieurs ensembles fourreaux destinées à accueillir la ou les connexions d'un gaveur latéral. 6. Procédé selon l'une quelconque des revendications précédentes, caractérisé en ce que le solvant hydromiscible est choisi parmi les alcools inférieurs et les glycols. 7. Procédé selon l'une quelconque des revendications précédentes, caractérisé en ce que lorsqu'il est présent, le solvant hydromiscible représente moins de 15 % en masse par rapport à la masse totale du solvant aqueux. 8. Procédé selon l'une quelconque des revendications précédentes, caractérisé en ce que la quantité de solvant aqueux utilisée pendant l'étape d'extrusion varie de 8 à 15 % en masse par rapport à la masse totale des ingrédients constituant le matériau composite. 9. Procédé selon l'une quelconque des revendications précédentes, caractérisé en ce qu'un dispositif de montée et de stabilisation de la pression est positionné en sortie de l'extrudeuse, avant la filière. 10. Procédé selon la revendication 9, caractérisé en ce que ledit dispositif est une extrudeuse monovis de reprise ayant un profil de température de 20 à 95°C. 11. Procédé selon l'une quelconque des revendications précédentes, caractérisé en ce que la filière est une filière plate. 12. Procédé selon l'une quelconque des revendications précédentes, caractérisé en ce que l'étape de laminage ou de calandrage est réalisée à l'aide d'un équipement de laminage ou de calandrage constitué de 2 cylindres tournant en sens inverse. 13. Procédé selon l'une quelconque des revendications précédentes, caractérisé en ce que l'étape de séchage est effectuée en ligne. 14. Procédé selon l'une quelconque des revendications précédentes, caractérisé en ce que le matériau actif d'électrode positive, le polymère hydrosoluble et le matériau conférant des propriétés de conduction électronique sont chacun contenus dans des doseurs différents et introduits successivement et/ouB5039FR 22 simultanément dans les différentes zones choisies de l'extrudeuse, en aval ou en amont de la zone d'introduction du solvant aqueux. 15. Procédé selon l'une quelconque des revendications précédentes, caractérisé en ce que le solvant aqueux est injecté directement dans l'extrudeuse, au moyen d'une pompe d'injection liquide. 16. Procédé selon l'une quelconque des revendications précédentes, caractérisé en ce que l'extrusion est réalisée à un débit de 2 à 200 kg du mélange des ingrédients (matières sèches) entrant la composition du matériau d'électrode par heure. 17. Procédé selon l'une quelconque des revendications précédentes, caractérisé en ce que le matériau actif d'électrode est du LiFePO4 se présentant sous la forme de particules nues ou comportant un revêtement carboné. 18. Procédé selon l'une quelconque des revendications précédentes, caractérisé en ce que le matériau actif d'électrode représente de 60 à 85 % en masse de la masse totale des ingrédients entrant dans la composition du matériau composite à l'état sec. 19. Procédé selon l'une quelconque des revendications précédentes, caractérisé en ce que polymère hydrosoluble se présente sous la forme de poudre, de granulés ou d'une dispersion aqueuse. 20. Procédé selon l'une quelconque des revendications précédentes, caractérisé en ce que le polymère hydrosoluble est choisi parmi les polymères, copolymères et terpolymères de polyoxyéthylène, polyoxypropylène et polyoxybutylène. 21. Procédé selon l'une quelconque des revendications précédentes, caractérisé en ce que le polymère hydrosoluble représente de 10 à 30 % en masse par rapport à la masse totale des ingrédients entrant dans la composition du matériau composite à l'état sec. 22. Procédé selon l'une quelconque des revendications précédentes, caractérisé en ce que le matériau conférant des propriétés de conduction électronique est du carbone et est choisi parmi les noirs de carbone, les nanotubes de carbone, le graphite, ou des mélanges de ces matériaux. 23. Procédé selon l'une quelconque des revendications 1 à 21, caractérisé en ce que le matériau conférant des propriétés de conduction électronique est une dispersion aqueuse de noir de carbone ou de graphite.B5039FR 23 24. Procédé selon l'une quelconque des revendications précédentes, caractérisé en ce que le matériau composite d'électrode positive renferme un sel de lithium choisi parmi LiAlC14, Li2Al2C16O, LiC1O4, LiPF6, LiAsF6, LiBF4, LiCF3SO3, LiSbF6, LiSbC16, Li2TiC16, Li2SeC16, Li2B10Cho, Li2B12C112, LiBOB, LiBETI, LiFSI, et LiTFSI. 25. Procédé selon la revendication 24, caractérisé en ce que la teneur finale en sel de lithium varie de 3 à 10 % en masse, par rapport à la masse totale du matériau composite d'électrode après séchage du film. 26. Procédé selon la revendication 24 ou 25, caractérisé en ce que le sel de lithium est ajouté aux ingrédients entrant dans la composition du matériau composite de l'électrode lors de l'étape d'extrusion et est choisi parmi LiTFSI, LiC1O4 et LiBETI. 27. Procédé selon l'une quelconque des revendications 24 à 26, caractérisé en ce que le solvant aqueux renferme utilisé lors de l'étape d'extrusion renferme ledit sel de lithium en solution. 28. Procédé selon l'une quelconque des revendications précédentes, caractérisé en ce que l'étape de laminage ou de calandrage est effectuée directement sur une au moins des deux faces d'un collecteur de courant, par application du matériau composite extrudé en sortie de la filière. 29. Procédé selon l'une quelconque des revendications précédentes, caractérisé en ce que collecteur de courant pour l'électrode positive est constitué d'une feuille d'aluminium d'une épaisseur allant de 4 �m à 30 �m. 30. Procédé selon l'une quelconque des revendications précédentes, caractérisé en ce que l'étape de séchage du film appliqué sur le collecteur de courant est effectué par convexion dans un four de séchage intégrant la technique d'auto-sustentation. 31. Electrode positive obtenue par la mise en oeuvre du procédé tel que défini à l'une quelconque des revendications précédentes, caractérisée en ce qu'elle se présente sous la forme d'un film d'un matériau composite dans lequel le matériau actif d'électrode est un matériau à base de phosphate de fer, et en ce que : - la teneur en matériau actif d'électrode est supérieure à 60 %, en masse par rapport à la masse totale de l'électrode à l'état sec, - son épaisseur est inférieure à 100 �m, - sa porosité est inférieure à 3 %, - sa teneur en eau est inférieure à 1000 ppm.B5039FR 24 32. Electrode selon la revendication 31, caractérisée en ce que sa porosité est inférieure à 1 %. 33. Electrode selon la revendication 31 ou 32, caractérisé en ce que sa largeur varie du centimètre jusqu'à des valeurs supérieures à 700 nm. 34. Utilisation d'une électrode positive telle définie à l'une quelconque des revendications 31 à 33, pour la fabrication d'une batterie au lithium. 35. Batterie au lithium comportant au moins une électrode positive, une électrode négative, un électrolyte et un collecteur de courant, caractérisée en ce que l'électrode positive est une électrode telle que définie à l'une quelconque des revendications 31 à 33.